(57)【特許請求の範囲】
【請求項１】
下記式で表される単独重合体：
【化１】
0005506115.tif 000009
上記式中、Ｒ3は、水素原子を表し、ｍは１の整数を表し、そしてｎは、１０〜２００の整数を表す。
【発明の詳細な説明】
【技術分野】
【０００１】
本発明は、オキサゾリンに由来するヘテロテレケリック単独重合体に関し、より具体的には、α末端に置換されていてもよいプロパギル基を有し、ω末端にヒドロキシル基を有する単分散性のポリ（イソプロピルオキサゾリン）に関する。
【背景技術】
【０００２】
ポリ（オキサゾリン）（以下、ＰＯｘと略記することあり）は、それらが非イオン性界面活性剤、タンパク質改質剤、ハイドロゲル及び薬物の担体として作用するために、表面化学及び生体材料の技術分野で有用な材料であることが近年明らかになってきた。適当な条件下におけるオキサゾリンのカチオン開環重合は、リビング重合プロセスにより進行し、ポリ（Ｎ−アシルエチレンイミン）を提供することが知られている。出発オキサゾリンのアルキル置換基か、または末端基を変えることにより多様なＰＯｘを製造できる。側鎖２−位に短鎖アルキル（例えば、メチルもしくはエチル基）を有するＰＯｘは水溶性である。しかし、ＰＯｘの親水性はアルキル置換基の長さが長くなるにつれて低下し、全ての温度もしくはある一定の温度において水に不溶性になる。ＰＯｘの中でも、特に興味深いものとしては、側鎖２−位にイソプロピルカルボニル基を有するポリ（２−イソプロピル−２−オキサゾリン）（以下、ＰｉＰｒＯｘと略記することあり）を挙げることができる。これらの重合体は冷水に可溶性であるが、それらの水溶液は生理的条件近辺に曇点を有する（下記にまとめて記載する、特許文献１または非特許文献１参照。この節で引用文献については、以下、同様。）。これは、多種多様な用途を有する代表的な温度応答性重合体のポリ（Ｎ−イソプロピルアクリルアミド）に類する性質である。
【０００３】
ＰＯｘ同族体であるＰｉＰｒＯｘの主たる利点は、生体適合温度応答性重合体であることが強く期待できるため、それ自体、生物医学的用途において極めて有用なことにある。例えば、ポリ（２−エチル−２−オキサゾリン）で修飾したリポソームは、通常のポリ（エチレングリコール）リポポリマー（例えば、非特許文献２参照）に匹敵する高い生体適合性及び長い血液循環時間を示す（非特許文献３参照）。また、新たな用途分野を開拓することが期待される、温度応答性ＰｉＰｒＯｘとして、α末端とω末端に異なる官能基を有し、上記の曇点として約３７℃を有する単分散性のヘテロテレケリック（ｈｅｔｅｒｏｔｅｌｅｃｈｅｌｉｃ）ＰｉＰｒＯｘも提供されている（非特許文献４参照）。
【先行技術文献】
【特許文献】
【０００４】
【特許文献１】特開平５−３１０９２９号公報
【非特許文献】
【０００５】
【非特許文献１】Ｕｙａｍａ，Ｈ．ｅｔ ａｌ．，Ｃｈｅｍ．Ｌｅｔｔ．１９９２，１６４３
【非特許文献２】Ｋａｔａｏｋａ，Ｋ．ｅｔ ａｌ．，Ｊ．Ｃｏｎｔｒｏｌｌｅｄ Ｒｅｌｅａｓ １９９３，２４，１１９
【非特許文献３】Ｗｏｏｄｌｅ，Ｉ．Ｍ．ｅｔ ａｌ．，Ｂｉｏｃｏｎｊｕｇａｔｅ Ｃｈｅｍ．１９９４，５，４９３
【非特許文献４】Ｐａｒｋ Ｊ．ｅｔ ａｌ．，Ｍａｃｒｏ ｍｏｌｅｃｕｌｅｓ ２００４，３７，６７８６
【発明の概要】
【０００６】
特許文献１もしくは非特許文献１に記載のＰｉＰｒＯｘは一定の温度応答性を示すもの
の、必ずしも単分散性に近い分散度を示す重合体の集合物とはいえない。他方、非特許文献４によると、重合反応時間は長くなるものの、温和な反応条件を選ぶことにより分散度（ＭＷ／ＭＮ）が１．１５以下というほぼ単分散性と称すことができ、かつ、水溶液中の重合体濃度により若干変動させることのできる明確な曇点を示す重合体が提供されている。しかし、さらに広範囲に亙るいずれかの温度において明確な曇点もしくは下部臨界共溶温度（ＬＣＳＴ）を示すように温度応答性を制御した重合体が提供できると、ＰＯｘの用途分野をさらに拡張できるであろう。
【０００７】
本発明者らは、非特許文献４に記載されているような温和な重合反応条件下であっても、異なるモノマー、２−イソプロピル−２−オキサゾリンと２−エチル−２−オキサゾリンが、それらの混合比に実質的に影響を受けることなく、換言すれば両モノマーに由来する、それぞれの、全体的もしくは部分的なブロックセグメント等が形成されることなく、広範囲に亙るいずれかの温度において明確な曇点またはＬＣＳＴを示す重合体を提供できることを見いだした。温和な反応条件下では、２−イソプロピル−２−オキサゾリンと２−エチル−２−オキサゾリンのリビング重合プロセスの進行速度が相当異なることが予測されるにも拘わらず、これらのモノマーを使用して上記のようにＬＣＳＴを制御した重合体が提供できることは驚くべきことである。
【０００８】
本発明は、以上のような知見に基づき完成した。したがって、本発明によれば、下記式（Ａ）で表されるランダム共重合体が提供される。
【０００９】
【化１】
0005506115.tif 000002
【００１０】
式中、Ｉｎはカチオン重合開始剤に由来する残基を表し、ＮＰは求核剤に由来する残基を表し、そしてｍ及びｎは、独立して５〜１００００の整数であり、かつ、ｍ＋ｎは１０〜２００００の整数であり、ｍ：ｎは、モル比で、１：９９〜９９：１である。
【００１１】
また、別の態様の本発明として、ａ）３０℃〜５０℃の不活性溶媒中のカチオン重合開始剤の存在下で、モル比として１：９９〜９９：１の２−エチル−２−オキサゾリンと２−イソプロピル−２−オキサゾリンのモノマー混合物を開環重合させる工程、ｂ）得られたランダム共重合体を求核剤と反応させる工程、ｃ）及び必要により、生成した重合体を単離する工程を、含んでなる前記ランダム共重合体の製造方法が提供される。
【００１２】
発明の詳細な記述
式（Ａ）で表されるランダム共重合体にいう、ランダム共重合体の語は、当該技術分野で共通して認識されている概念を表す用語として使用されている。
【００１３】
該ランダム共重合体を特定するのに使用されている、直鎖もしくは分岐鎖のＣ１−２０アルキルは、炭素原子を１〜２０個有するアルキル基であって、限定されるものでないが、メチル、エチル、プロピル、イソプロピル、ブチル、ｔ−ブチル、ｓｅｃ−ブチル、ヘ
キシル、オクチル、ドデシル、オクタデシル、エイコシル、及び１８−メチルノナデカニル等を包含する。同様に、該ランダム共重合体を特定するのに使用されているＣ１−５アルキル、並びにＣ１−１０アルコキシ及びアリール−Ｃ１−３アルキルにおけるアルキル部分も、上記に例示したアルキル基であって、それぞれ対応する炭素原子を有する基を意味する。また、アリールオキシに言う、アリールは、フェニル、トリル、ナフチル等の芳香族炭化水素の環に結合する水素が１個離脱して生じる基を意味する。
【００１４】
式（Ａ）における、Ｉｎを特定する、カチオン重合開始剤に由来する残基は、本発明の目的に沿うランダム共重合体を提供できる重合開始剤の残基であれば如何なる基であってもよい。限定されるものでないが、例えば、多種多様なトシラートを、一般式：ＴｓＯＲで表した場合の、Ｒ基に該当し、アルカノールまたは置換アルカノールにおける置換されていてもよいアルキル基、であることができる。また、ポリ（オキサゾリン）（またはポリ（Ｎ−アシルエチレンイミン））であることもできる。アルキル基は、式（Ａ）における、それぞれ、ｍ及びｎ個の繰り返した単位からなる、ポリ（２−エチル−２−オキサゾリン−ｒａｎ−２−イソプロピル−２−オキサゾリン）セグメントの温度応答性に悪影響を及ぼさない限り、炭素原子数や分岐の程度を限定する必要はないが、一般的に、Ｃ１−２０アルキル基であることができる。好ましくは、所謂、低級アルキル基の範疇に入る基を挙げることができる。
【００１５】
置換されている場合の置換基は、本発明に従う、オキサゾリンのカチオン開環リビング重合に悪影響を及ぼさない置換基であれば、いかなる有機基もしくは部分であってもよい。置換基としては、例えば、ハロゲンン原子（好ましくは、フッ素、塩素、臭素）、低級アルコキシ基、エチレン性不飽和基含有基、アセチレン性不飽和基含有基（または、アルキニル）を挙げることができる。限定されるものでないが、好ましい置換基としては、式：
【００１６】
【化２】
0005506115.tif 000003
【００１７】
で表され、ここで、Ｒ１及びＲ２が、独立して、Ｃ１−１０アルコキシ、アリールオキシもしくはアリール−Ｃ１−３アルキルオキシ基を表すか、またはＲ１及びＲ２が、一緒になって、Ｃ１−５アルキルで置換されていてもよいエチレンジオキシ（−Ｏ−ＣＨ（Ｒ’）−ＣＨ２−Ｏ−，ここでＲ’は水素原子もしくはＣ１−５アルキルである）を表す基を挙げることができる。また、別の、好ましい置換基としては、式：
Ｒ３Ｃ≡Ｃ−
で表され、ここで、Ｒ３が水素原子またはＣ１−５アルキルを表すアルキニル基を挙げることができる。
【００１８】
このような置換基は、上記アルキル基が、結合する繰り返し単位との結合部位からなるべく離れた位置に、好ましくは、式（Ａ）を参照すると、α−末端の水素原子を置換していることができる。このような置換基は、アセタール残基に相当し、温和な条件下での加水分解により、機能性の高いホルミルもしくはアルデヒド基（−ＣＨＯ）へ容易に転換できることからも好ましい。他方、アルキニル基は、簡単かつ効率よく複数の化合物を結合させることのできるシンプルな末端官能基であり、アジド基を有する種々の化合物（例えば、葉酸、ペプチド（ＲＧＤペプチドなど）、酵素、ポリ（エチレングリコール）やポリアミノ酸などの生体適合性高分子）さえ合成しておけば、副反応なしにその部位に選択的にトリアゾール結合が形成でき、標的指向性リガンドの導入やバイオコンジュゲートなど
のクリックケミストリーへの応用に好ましい。最近では、クリックケミストリーを用いて酵素やウイルスの表面に様々な化学修飾や、デンドリマー開発などが報告されており、バイオ医薬品としての人工機能性蛋白質開発への応用も期待されている。
【００１９】
式（Ａ）における、ＮＰを特定する、求核剤に由来する残基は、式（Ａ）で表されるランダム共重合体の前駆体となり得る、リビング重合体と直接反応して導入できるか、また、一旦導入した残基を介するさらなる反応により、導入できる基もしくは部分であり得る。限定されるものでないが、このような残基としては、−ＯＨ、−ＳＨ、−ＮＨ２、−ＣＮ、−ＣＯＯＨ、−ＯＣＯＣ（ＣＨ３）＝ＣＨ２、−ＯＣＯＣＨ＝ＣＨ２、−ＯＣＨ２ＣＨ＝ＣＨ２、−ＯＣＨ２−Ｐｈ−ＣＨ＝ＣＨ２を挙げることができる。したがって、求核剤として好ましいものは、上記残基に対応するアニオノイドを生じるアニオノイド試薬を挙げることができる。
【００２０】
式（Ａ）における、ｍ及びｎは、該ランダム共重合体を構成する２−エチル−２−オキサゾリンに由来する繰り返し単位の数及び２−イソプロピル−２−オキサゾリンに由来する繰り返し単位の数であり、それぞれ独立して、５〜１００００の整数を表す。明確なＬＣＳＴを示す観点からは、ｍ＋ｎは１０〜２００であることが好ましいが、一般的なＰＯｘの用途に向けることを意図する場合は、これらの整数より遥かに大きな整数であることができる。ランダム共重合体におけるｍとｎの割合は、ｍ対ｎが１：９９〜９９：１のいずれであってもよい。しかし、共重合体であることの特性をより明確にもたらすには、ｍ：ｎが１０：９０〜９０：１０であることが好ましく、さらに２０：８０〜８０：２０にあることがより好ましい。
【００２１】
以上により特定できる、本発明の共重合体からなる分子集合物は、単分散性であることが好ましいが、しかし、これに限定されない。本発明に言う共重合体からなる分子集合物とは、通常、共重合反応により得られる反応生成物中に含まれる各共重合体分子の集団を意味し、反応生成物から特定の分子量分画等を通じて調製したものを意図していない。単分散性とは、厳密には、分散度（ＭＷ／ＭＮ）が１であることを意味するが、本発明についていう場合、単分散性とは、分散度が１．２以下、好ましくは、１．１５以下である、分子量分布の狭い、ほぼ単分散である共重合体の性質を意味する。また、所望により、共重合体の１重量％水溶液の曇点が約３７℃〜６７℃の範囲内のいずれかに制御された共重合体または該共重合体からなる分子集合物が提供できる。
【００２２】
したがって、本発明により提供される共重合体または該共重合体からなる分子集合物は、温度応答性を有することのみならず、単分散性等の特性を有することから、品質に一定性が求められる医用材料として特に適している。勿論のこと、既知の一般的なＰＯｘが使用される表面化学及び生体材料の技術分野等でも広範に使用できることに変わりない。
【００２３】
また、本発明によれば、下記式で表される単独重合体も提供できる。
【００２４】
【化３】
0005506115.tif 000004
【００２５】
上記式中、Ｒ３は、水素原子またはＣ１−５アルキルを表し、ｍは１〜２０、好ましくは１〜３の整数を表し、そしてｎは、５〜１００００、好ましくは１０〜１０００、特に好ましくは１０〜２００の整数を表す。
【００２６】
式（Ａ）で表される共重合体または該共重合体からなる分子集合物は、都合よくは、もう１つの態様の本発明として提供されるカチオン開環リビング重合によって製造できる。この製造方法では、カチオン重合開始剤の存在する不活性溶媒、例えば、アセトニトリル、ニトロメタン等の非プロトン性極性溶媒の溶液に２−エチル−２−オキサゾリンと２−イソプロピル−２−オキサゾリンのモノマー混合物を溶解し、反応温度３０℃〜５０℃にて、重合反応を行う。モノマー混合物は、所望の温度応答性を示す共重合体に応じて、２−エチル−２−オキサゾリン対２−イソプロピル−２−オキサゾリンのモル比を１：９９〜９９：１、好ましくは１０：９０〜９０：１０、さらに好ましくは２０：８０〜８０：２０の範囲内で選ぶことができる。本発明の方法によると、リビング重合様式で重合プロセスが進行するので、反応させるために仕込んだ、これらのモノマーの全量が反応できる時間反応させると、得られる共重合体中の各モノマーに由来する繰り返し単位の数は、それぞれ仕込み量比にほぼ匹敵させることができる。
【００２７】
反応温度は、３０℃未満にすることもできるが、仕込んだモノマーが完全に反応してしまうまでに工業的製造にとって必ずしも実用的とはいえない長時間を要し、逆に、５０℃を超えると副反応が起こり分子量分布の広い共重合体が得られる傾向がある。したがって、より好ましくは、３５℃〜４５℃の反応温度を選ぶのがよい。反応液中のモノマー濃度は、それらが溶媒中に溶解できる濃度であれば、如何なる濃度であってもよいが、１５〜５０重量％、好ましくは３０〜４０重量％であることができる。反応液は撹拌しながら行うことが好ましい。反応時間は、必要に応じて、反応液中のモノマーの残存量をそれ自体の既知の分析方法によりトレースしながら、実質的に全てのモノマーが消費される時間とすることが好ましい。反応時間は、通常、約２００時間〜約５００時間である。
【００２８】
こうして得られる反応液に、求核剤を添加し、そのまま式（Ａ）のＮＰを導入することができる。また、例えば、求核剤またはアニオノイドを生じるアニオノイド試薬として水酸化ナトリウム等でリビング共重合体を処理して、ＮＰとして、ＯＨ基を導入した後、必要があれば、共重合体を採取した後、更なる反応により他の所望の官能基に転化してもよい。こうして、式（Ａ）で表される共重合体を製造することができる。共重合体の採取、単離は、当該技術分野で周知の方法により実施できる。
【００２９】
また、上記の単独重合体または該重合体からなる分子集合物も、共重合体の製造における、２種のモノマーを使用することに代え、２−イソプロピル−２−オキサゾリンを用い、カチオン重合開始剤として、特に、アルキニル−アルキルトシレートを用いること以外は、共重合体の製造と同様な条件下で製造することができる。
【図面の簡単な説明】
【００３０】
【図１】図１は、製造例（参考）１〜３で得られたω−末端に水酸基を有する３種類のランダム共重合体（ＰＥｔＯｘ２５％ｉＰｒＯｘ７５％、ＰＥｔＯｘ５０％ｉＰｒＯｘ５０％、ＰＥｔＯｘ７５％ｉＰｒＯｘ２５％）のＧＰＣダイアグラムである。図中、Ａは、３１０時間反応（重合完了）後のＰＥｔＯｘ２５％ｉＰｒＯｘ７５％を表し、Ｂは、４０７時間反応（重合完了）後のＰＥｔＯｘ５０％ｉＰｒＯｘ５０％を表し、Ｃは、２８８時間反応（重合完了）後のＰＥｔＯｘ７５％ｉＰｒＯｘ２５％を表す。
【図２】図２は、製造例（参考）１で得られたω−末端に水酸基を有するランダム共重合体ＰＥｔＯｘ２５％ｉＰｒＯｘ７５％の１Ｈ−ＮＭＲ（ＣＤＣｌ３，４００ＭＨｚ）スペクトラムである。
【図３】図３は、製造例（参考）２で得られたω−末端に水酸基を有するランダム共重合体ＰＥｔＯｘ５０％ｉＰｒＯｘ５０％の１Ｈ−ＮＭＲ（ＣＤＣｌ３，４００ＭＨｚ）スペクトラムである。
【図４】図４は、製造例（参考）３で得られたω−末端に水酸基を有するランダム共重合体ＰＥｔＯｘ７５％ｉＰｒＯｘ２５％の１Ｈ−ＮＭＲ（ＣＤＣｌ３，４００ＭＨｚ）スペクトラムである。
【図５】図５は、製造例（参考）１〜３で得られたω−末端に水酸基を有する３種類のランダム共重合体のＭＡＬＤＩ−ＴＯＦ−ＭＳスペクトルである。図中、Ａは、ＰＥｔＯｘ２５％ｉＰｒＯｘ７５％のスペクトルを表し、Ｂは、ＰＥｔＯｘ５０％ｉＰｒＯｘ５０％のスペクトルを表し、Ｃは、ＰＥｔＯｘ７５％ｉＰｒＯｘ２５％のスペクトルを表す。
【図６】図６のＡは、１ｗｔ％（１０ｍｇ／ｍＬ）の重合体濃度、０．５ｄｅｇ／ｍｉｎの昇温速度において、透過率が低下する温度（曇点、Ｔｃｐ）を測定した図である。図６のＢは、ランダム共重合体中の２−エチル−２−オキサゾリン（ＥｔＯｘ）の割合（２５％、５０％、７５％）に対する曇点の変化を測定した図である。図中、◆（１５０ｍＭ塩共存）、◇（塩無し）は、ω−末端に水酸基を有するｉＰｒＯｘの単一重合体（ＰｉＰｒＯｘ１００％）を表し、●（１５０ｍＭ塩共存）、○（塩無し）は、ω−末端に水酸基を有するランダム共重合体ＰＥｔＯｘ２５％ｉＰｒＯｘ７５％を表し、▲（１５０ｍＭ塩共存）、△（塩無し）は、ω−末端に水酸基を有するランダム共重合体ＰＥｔＯｘ５０％ｉＰｒＯｘ５０％を表し、■（１５０ｍＭ塩共存）、□（塩無し）は、ω−末端に水酸基を有するランダム共重合体ＰＥｔＯｘ７５％ｉＰｒＯｘ２５％を表す。
【図７】図７は、製造例（本発明）４で得られたＰｒｏｐａｒｇｙｌ−ＰｉＰｒＯｘ−ＯＨのＧＰＣダイアグラムである。
【図８】図８は、製造例（本発明）４で得られたＰｒｏｐａｒｇｙｌ−ＰｉＰｒＯｘ−ＯＨの１Ｈ−ＮＭＲスペクトラムである。（ＣＤＣｌ３，４００ＭＨｚ）
【図９】図９は、製造例（本発明）４で得られたＰｒｏｐａｒｇｙｌ−ＰｉＰｒＯｘ−ＯＨのＭＡＬＤＩ−ＴＯＦ−ＭＳスペクトルである。
【発明を実施するための形態】
【００３１】
以下、具体例を挙げ、本発明をより具体的に説明する。
参考製造例１：２−イソプロピル−２−オキサゾリン（ｉＰｒＯｘ）のカチオン開環重合から、ポリ（２−イソプロピル−２−オキサゾリン）（ＰｉＰｒＯｘ）ホモポリマーの合成
【００３２】
【化４】
0005506115.tif 000005
【００３３】
乾燥アルゴン雰囲気下、アセトニトリル３０ｍＬの溶媒中、開始剤メチルトシラート０．１８６ｇ（１ｍｍｏｌ）とモノマーｉＰｒＯｘ１０ｇ（８８．４ｍｍｏｌ）を加え、カチオン開環重合を行った。（仕込み分子量＝１００００、仕込み重合度＝［ｉＰｒＯｘ］／［メチルトシラート］＝８８．４）恒温槽４２℃という最適反応温度にて約５０６時間反応させた後、室温に冷却した。ポリマーの停止末端に水酸基を導入するため、１Ｍ ＮａＯＨ・メタノール混合溶媒を１０ｍＬ入れて３０分間停止反応をさせた。そして、水透析により精製後、減圧乾燥にてポリマー約９ｇ（収率９０％）を回収した。最終的に得られたポリマーの分子量（Ｍｎ＝９７００）は仕込み量とよく一致しており、かつ、分子量分布（Ｍｗ／Ｍｎ＝１．０２）は非常に狭かった。ポリマーの構造解析は、１Ｈ−ＮＭＲスペクトラムを用い、また、ＭＡＬＤＩ−ＴＯＦ−ＭＳスペクトルを用いた末端分析から、上記式で示されるような構造を有することが確認された。
【００３４】
参考製造例２：２−エチル−２−オキサゾリン（ＥｔＯｘ）のカチオン開環重合から、ポリ（２−エチル−２−オキサゾリン）（ＰＥｔＯｘ）ホモポリマーの合成
【００３５】
【化５】
0005506115.tif 000006
【００３６】
乾燥アルゴン雰囲気下、アセトニトリル３０ｍＬの溶媒中、開始剤メチルトシラート０．１８６ｇ（１ｍｍｏｌ）とモノマーＥｔＯｘ８．９２ｍＬ（８８．４ｍｍｏｌ）を加え、カチオン開環重合を行った。（仕込み分子量＝８８００、仕込み重合度＝［ＥｔＯｘ］／［メチルトシラート］＝８８．４）恒温槽４２℃という最適反応温度にて約３１５時間反応させた後、室温に冷却した。ポリマーの停止末端に水酸基を導入するため、１Ｍ ＮａＯＨ・メタノール混合溶液を１０ｍＬ入れて３０分間停止反応をさせた。そして、水透析により精製後、減圧乾燥にてポリマー約８．３ｇ（収率９５％）を回収した。最終的に得られたポリマーの分子量（Ｍｎ＝８３００）は仕込み量とよく一致しており、かつ、分子量分布（Ｍｗ／Ｍｎ＝１．０１）は非常に狭かった。ポリマーの構造解析は、１Ｈ−ＮＭＲスペクトラムを用い、また、ＭＡＬＤＩ−ＴＯＦ−ＭＳスペクトルを用いた末端分析から、停止末端には定量的に水酸基が導入されていることも確認され、上記の構造式で示される重合体が得られたことが確認できる。
【００３７】
参考製造３：３，３−ジエトキシ−１−プロピルトシレート（ＡｃｅＯＴｓ）開始による２−イソプロピル−２−オキサゾリン（ｉＰｒＯｘ）のカチオン開環重合から、α−アセタール、ω−ヒドロキシ基を有するポリ（２−イソプロピル−２−オキサゾリン）（Ａｃｅｔａｌ−ＰｉＰｒＯｘ−ＯＨ）ホモポリマーの合成
乾燥アルゴン雰囲気下、アセトニトリル３０ｍＬの溶媒中、開始剤メチルトシラート０．３ｇ（１ｍｍｏｌ）とモノマーｉＰｒＯｘ９．７４ｇ（８６ｍｍｏｌ）を加え、カチオン開環重合を行った。（仕込み分子量＝１００００、仕込み重合度＝［ｉＰｒＯｘ］／［メチルトシレート］＝８６）恒温槽４５℃という最適反応温度にて約２４０時間反応させた後、室温に冷却した。ポリマーの停止末端に水酸基を導入するため、１Ｍ ＮａＯＨ・メタノール混合溶媒を２０ｍＬ入れて３０分間停止反応をさせた。そして、水透析により精製後、減圧乾燥にてポリマー約８ｇ（収率８０％）を回収した。最終的に得られたポリマーの分子量（Ｍｎ＝９６００）は仕込み量とよく一致しており、かつ、分子量分布（Ｍｗ／Ｍｎ＝１．１５）は非常に狭かった。ポリマーの構造解析は、１Ｈ−ＮＭＲスペクトラムを用い、また、ＭＡＬＤＩ−ＴＯＦ−ＭＳスペクトラムを用いた末端分析から、停止末端には定量的に水酸基が導入されていることも確認された。
【００３８】
製造例（参考）１〜３：ｉＰｒＯｘとＥｔＯｘの混合モノマーのカチオン開環重合から、３種類のランダム共重合体（ＰｉＰｒＯｘ−ｒａｎ−ＰＥｔＯｘ）の合成
【００３９】
【化６】
0005506115.tif 000007
【００４０】
ｉＰｒＯｘ（モノマー）とＥｔＯｘ（親水性コモノマー）を様々な割合（ＥｔＯｘＡ：ｉＰｒＯｘＡ＝２５％：７５％、ＥｔＯｘＢ：ｉＰｒＯｘＢ＝５０％：５０％、ＥｔＯｘＣ：ｉＰｒＯｘＣ＝７５％２５％）で混ぜ、それぞれの混合モノマーを精密にランダムイオン共重合させた。乾燥アルゴン雰囲気下、アセトニトリル３０ｍＬの溶媒中、開始剤メチルトシラート０．１５ｍＬ（１ｍｍｏｌ）と混合モノマー（ＥｔＯｘＡ＋ｉＰｒＯｘＡ＝２．１９ｇ＋７．５０２ｇ＝９．６９２ｇ、ＥｔＯｘＢ＋ｉＰｒＯｘＢ＝４．３８１５ｇ＋５ｇ＝９．３８１５ｇ、ＥｔＯｘＣ＋ｉＰｒＯｘＣ＝６．５７ｇ＋２．５ｇ＝９．０７ｇ）をそれぞれ加え、カチオン開環重合を行った。（仕込み重合度ｍ＋ｎ＝［混合モノマー］Ａ，Ｂ，Ｃ／［メチルトシラート］＝８８．４）恒温槽４２℃という最適反応温度にて、それぞれ３１０時間（Ａ）、４０７時間（Ｂ）及び２８８時間（Ｃ）反応させた後、室温に冷却した。ポリマーの停止末端に水酸基を導入するため、１Ｍ ＮａＯＨ・メタノール混合溶液を１０ｍＬ入れて３０分間停止反応をさせた。そして、水透析により精製後、減圧乾燥にてポリマー（ＰＥｔＯｘＡｉＰｒＯｘＡ：約８．４ｇ（収率８７％）、ＰＥｔＯｘＢｉＰｒＯｘＢ：約８．５ｇ（収率９１％）、ＰＥｔＯｘＣｉＰｒＯｘＣ：約７．７ｇ（収率８５％））を回収した。重合時間に対するポリマーの分子量が経時的に変化していることがＧＰＣダイアグラム（図１）から確認された。最終的に得られたポリマーの重合度（ｍ＋ｎ）（ＰＥｔＯｘＡｉＰｒＯｘＡ：８１．８、ＰＥｔＯｘＢｉＰｒＯｘＢ：８８、ＰＥｔＯｘＣｉＰｒＯｘＣ：８５．９）は仕込み量とよく一致しており、かつ、
分子量分布（Ｍｗ／Ｍｎ）（ＰＥｔＯｘＡｉＰｒＯｘＡ：１．００、ＰＥｔＯｘＢｉＰｒＯｘＢ：１．０１、ＰＥｔＯｘＣｉＰｒＯｘＣ：１．０１）は非常に狭かった。ポリマーの構造解析は、１Ｈ−ＮＭＲスペクトラムを用いた（図２、３及び４参照）。また、ＭＡＬＤＩ−ＴＯＦ−ＭＳスペクトルを用いた末端分析から、各ポリマーはランダムに共重合されたことが確認された（図５参照）。
【００４１】
製造例４（本発明）：開始末端にプロパギル基と停止末端に水酸基を有するポリ（２−プロパルギルイソプロピル−２−オキサゾリン）（Ｐｒｏｐａｒｇｙｌ−ＰｉＰｒＯｘ−ＯＨ）ホモポリマーの合成
【００４２】
【化７】
0005506115.tif 000008
【００４３】
乾燥アルゴン雰囲気下、アセトニトリル５ｍＬの溶媒中、プロパルギルトシレート（開始剤）０．０４８６ｇ（０．２３１ｍｍｏｌ）と２−イソプロピル−２−オキサゾリン（モノマー）１．２５ｇ（１１ｍｍｏｌ）を加え、カチオン開環重合を行った。（仕込み分子量＝５４００、仕込み重合度＝［ｉＰｒＯｘ］／［メチルトシレート］＝４７．６）恒温槽４２℃という最適反応温度にて約２２７時間反応させた後、室温に冷却した。ポリマーの停止末端には水酸基を導入するため、１Ｍ ＮａＯＨ・メタノール混合溶媒を５ｍＬ入れて３０分間停止反応をさせた。そして、水透析により精製後、減圧乾燥にてポリマー約１．１３ｇ（収率９０％）を回収した。最終的に得られたポリマーの分子量（Ｍｎ＝５５００）は仕込み量とよく一致しており、かつ、分子量分布（Ｍｗ／Ｍｎ＝１．０４）は非常に狭いことをＧＰＣダイアグラムから確認した（図７）。ポリマーの構造解析は、１Ｈ−ＮＭＲスペクトラムを用いた（図８）。また、ＭＡＬＤＩ−ＴＯＦ−ＭＳスペクトルを用いた末端分析から、開始末端のプロパルギル基と停止末端の水酸基が両方とも定量的に導入されたことが確認できた（図９）。
【００４４】
試験例１：濁度変化に伴う透過率測定から、ポリマーの曇点（Ｃｌｏｕｄ Ｐｏｉｎｔ Ｔｅｍｐｅｒａｔｕｒｅ；Ｔｃｐ）決定
製造例（本発明）１〜３によって製造したポリマーを用い、温度変化による水中でのポリマーの曇点を測定し、評価した。合成したｉＰｒＯｘの単一重合体（ＰｉＰｒＯｘ１００％）と３種類のランダム共重合体（ＰＥｔＯｘ２５％ｉＰｒＯｘ７５％、ＰＥｔＯｘ５０％ｉＰｒＯｘ５０％、ＰＥｔＯｘ７５％ｉＰｒＯｘ２５％）の曇点をそれぞれ測定した〔図６−（Ａ）、（Ｂ）〕。その結果、ｉＰｒＯｘとＥｔＯｘの混合比のバリエーションに伴い、温度応答性ＰｉＰｒＯｘの曇点の精確なコントロールが、広い温度範囲（約３７℃〜６７℃）にわたって達成されることが確認できる。
【産業上の利用可能性】
【００４５】
本発明によれば、α末端に三重結合を有するアルキニル基またはプロパギル基を有する単分散性で、生体適合温度に曇点もしくは下部臨界共溶温度（ＬＣＳＴ）を示すように温
度応答性示す重合体が提供できる。当該α末端基は、簡単かつ効率よく複数の化合物と結合させることができるので、例えば、アジド基を有する種々の化合物（例えば、葉酸、ペプチド、(ＲＧＤペプチドなど）と復反応なしにバイオコンジュゲートを形成できるので、医療材料製造業または医療用器具の加工業等で利用できる。
【図１】
0005506115.tif 000010
【図２】
0005506115.tif 000011
【図３】
0005506115.tif 000012
【図４】
0005506115.tif 000013
【図５】
0005506115.tif 000014
【図６】
0005506115.tif 000015
【図７】
0005506115.tif 000016
【図８】
0005506115.tif 000017
【図９】
0005506115.tif 000018